【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
アクリレート共重合体、
モノ−アクリレートオリゴマー、
２〜５のアクリレート官能基を有するマルチ−アクリレートオリゴマー、および
フリーラジカル重合を開始する光開始剤
を含む接着剤組成物であって、
前記モノ−アクリレートオリゴマーが前記マルチ−アクリレートオリゴマーの量より多い量で存在し、かつ、前記モノ−アクリレートオリゴマー、マルチ−アクリレートオリゴマーおよび光開始剤が、前記アクリレート共重合体とブレンドされた時に感圧接着剤を形成し、かつ、硬化した時に、約３０００より大きい架橋間平均分子量（Ｍc）を有する少なくとも半相互侵入重合体網目構造を含む硬化した接着剤を形成し、前記硬化した接着剤が約４０Ｎ／ｄｍより大きい剥離強度を有する組成物。
【請求項２】
主面を有する光学フィルムと、
前記主面の少なくとも一部に塗布された接着剤組成物であって、前記接着剤組成物がアクリレート共重合体、
モノ−アクリレートオリゴマー、
２〜５のアクリレート官能基を有するマルチ−アクリレートオリゴマー、および
フリーラジカル重合を開始する光開始剤
を含み、前記モノ−アクリレートオリゴマーが前記マルチ−アクリレートオリゴマーの量より多い量で存在し、かつ、前記モノ−アクリレートオリゴマー、マルチ−アクリレートオリゴマーおよび光開始剤が、前記アクリレート共重合体とブレンドされた時に感圧接着剤を形成し、かつ、硬化した時に、約３０００より大きい架橋間平均分子量（Ｍc）を有する少なくとも半相互侵入重合体網目構造を含む硬化した接着剤を形成し、前記硬化した接着剤が約４０Ｎ／ｄｍより大きい剥離強度を有する接着剤と、
それらの間に前記接着剤組成物を硬化させて、前記光学フィルムに接合された基材と
を含む光学構成体。
【請求項３】
ａ）光学基材を提供する工程と、
ｂ）アクリレート共重合体
モノ−アクリレートオリゴマー、
２〜５のアクリレート官能基を有するマルチ−アクリレートオリゴマー、および
フリーラジカル重合を開始する光開始剤
を含む接着剤組成物であって、前記モノ−アクリレートオリゴマーが前記マルチ−アクリレートオリゴマーの量より多い量で存在し、かつ、前記モノ−アクリレートオリゴマー、マルチ−アクリレートオリゴマーおよび光開始剤が、前記アクリレート共重合体とブレンドされた時に感圧接着剤を形成し、かつ、硬化した時に、約３０００より大きい架橋間平均分子量（Ｍc）を有する少なくとも半相互侵入重合体網目構造を含む硬化した接着剤を形成し、前記硬化した接着剤が約４０Ｎ／ｄｍより大きい剥離強度を有する組成物を前記光学基材の主面上へ塗布する工程と、
ｃ）それらの間に前記接着剤付きで、前記光学基材の前記主面に隣接して第２基材の主面を置く工程と、
ｄ）前記接着剤を化学線硬化させる工程と
を含む光学構成体の製造方法。
【手続補正２】
【補正対象書類名】明細書
【補正対象項目名】０１１１
【補正方法】変更
【補正の内容】
【０１１１】
本発明の多数の実施形態が記載されてきた。それにもかかわらず、様々な修正が本発明の精神および範囲から逸脱することなく行われるかもしれないことは理解されるであろう。本発明とそれに関わる発明の実施態様に関して列挙する。
［第１の態様］
アクリレート共重合体、
モノ−アクリレートオリゴマー、
２〜５のアクリレート官能基を有するマルチ−アクリレートオリゴマー、および
フリーラジカル重合を開始する光開始剤
を含む接着剤組成物であって、
前記モノ−アクリレートオリゴマーが前記マルチ−アクリレートオリゴマーの量より多い量で存在し、かつ、前記モノ−アクリレートオリゴマー、マルチ−アクリレートオリゴマーおよび光開始剤が、前記アクリレート共重合体とブレンドされた時に感圧接着剤を形成し、かつ、硬化した時に、約３０００より大きい架橋間平均分子量（Ｍc）を有する少なくとも半相互侵入重合体網目構造を含む硬化した接着剤を形成し、前記硬化した接着剤が約４０Ｎ／ｄｍより大きい剥離強度を有する組成物。
［第２の態様］
モノ−アクリレートオリゴマーおよびマルチ−アクリレートオリゴマーの少なくとも１つがウレタンアクリレートオリゴマー、ポリエステルアクリレートオリゴマー、およびポリエーテルアクリレートオリゴマーよりなる群から選択される、第１の態様の組成物。
［第３の態様］
前記アクリレート共重合体と反応する架橋剤をさらに含む、第１の態様の組成物。
［第４の態様］
前記モノ−アクリレートオリゴマーおよび前記マルチ−アクリレートオリゴマーが組成物の総重量の約２０重量パーセントより多く、かつ、約６０重量パーセント未満で組成物中に存在する、第１の態様の組成物。
［第５の態様］
アクリレート共重合体、
モノ−アクリレートオリゴマー、
２〜５のアクリレート官能基を有するマルチ−アクリレートオリゴマー、
紫外線吸収剤、および
フリーラジカル重合を開始する光開始剤
を含む硬化性接着剤組成物であって、
前記モノ−アクリレートオリゴマーが前記マルチ−アクリレートオリゴマーの量より多い量で存在し、
前記モノ−アクリレートオリゴマー、マルチ−アクリレートオリゴマーおよび光開始剤が、前記アクリレート共重合体とブレンドされた時に感圧接着剤を形成し、かつ、
オリゴマーと共重合体との前記ブレンドが、化学線硬化した時に、約３０００より大きい架橋間平均分子量（Ｍc）を持った少なくとも半相互侵入重合体網目構造を含む硬化した接着剤を形成し、前記硬化した接着剤が実質的な光学透明度、紫外線吸収性、および約４０Ｎ／ｄｍより大きい剥離強度を示す、組成物。
［第６の態様］
前記モノ−アクリレートオリゴマーおよびマルチ−アクリレートオリゴマーの少なくとも１つがウレタンアクリレートオリゴマーを含む、第５の態様の組成物。
［第７の態様］
前記モノ−アクリレートオリゴマーおよびマルチ−アクリレートオリゴマーの少なくとも１つが約２０℃未満のＴｇを有する、第５の態様の組成物。
［第８の態様］
主面を有する光学フィルムと、
前記主面の少なくとも一部に塗布された接着剤組成物であって、前記接着剤組成物がアクリレート共重合体、
モノ−アクリレートオリゴマー、
２〜５のアクリレート官能基を有するマルチ−アクリレートオリゴマー、および
フリーラジカル重合を開始する光開始剤
を含み、前記モノ−アクリレートオリゴマーが前記マルチ−アクリレートオリゴマーの量より多い量で存在し、かつ、前記モノ−アクリレートオリゴマー、マルチ−アクリレートオリゴマーおよび光開始剤が、前記アクリレート共重合体とブレンドされた時に感圧接着剤を形成し、かつ、硬化した時に、約３０００より大きい架橋間平均分子量（Ｍc）を有する少なくとも半相互侵入重合体網目構造を含む硬化した接着剤を形成し、前記硬化した接着剤が約４０Ｎ／ｄｍより大きい剥離強度を有する接着剤と、
それらの間に前記接着剤組成物を硬化させて、前記光学フィルムに接合された基材と
を含む光学構成体。
［第９の態様］
前記光学フィルムが多層光学フィルム、ポリカーボネート、ポリエステル、ポリウレタン、ポリアクリレート、ポリビニルアルコール、ポリエチレン、ポリ塩化ビニル、セルローストリアセテートおよびそれらの組合せよりなる群から選択される、第８の態様の構成体。
［第１０の態様］
ａ）光学基材を提供する工程と、
ｂ）アクリレート共重合体
モノ−アクリレートオリゴマー、
２〜５のアクリレート官能基を有するマルチ−アクリレートオリゴマー、および
フリーラジカル重合を開始する光開始剤
を含む接着剤組成物であって、前記モノ−アクリレートオリゴマーが前記マルチ−アクリレートオリゴマーの量より多い量で存在し、かつ、前記モノ−アクリレートオリゴマー、マルチ−アクリレートオリゴマーおよび光開始剤が、前記アクリレート共重合体とブレンドされた時に感圧接着剤を形成し、かつ、硬化した時に、約３０００より大きい架橋間平均分子量（Ｍc）を有する少なくとも半相互侵入重合体網目構造を含む硬化した接着剤を形成し、前記硬化した接着剤が約４０Ｎ／ｄｍより大きい剥離強度を有する組成物を前記光学基材の主面上へ塗布する工程と、
ｃ）それらの間に前記接着剤付きで、前記光学基材の前記主面に隣接して第２基材の主面を置く工程と、
ｄ）前記接着剤を化学線硬化させる工程と
を含む光学構成体の製造方法。
［第１１の態様］
前記光学基材が多層光学フィルム、ポリカーボネート、ポリエステル、ポリウレタン、ポリアクリレート、ポリビニルアルコール、ポリエチレン、ポリ塩化ビニル、セルローストリアセテートおよびそれらの組合せよりなる群から選択されたフィルムである、第１０の態様の方法。